(57)【特許請求の範囲】
【請求項１】
工具部品を製造する方法において、
（１）  複数の繊維を提供するステップであって、各繊維が、ダイヤモンド又は立方晶窒化硼素（ＣＢＮ）粒子の集合体、或いはダイヤモンド又はＣＢＮ粒子の前駆物質の集合体を含む芯と、炭化物粒子及び粒状結合剤金属の混合物を含む被覆とを有している、複数の繊維を提供するステップと、
（２）  前記繊維の束を形成するステップと、
（３）  前記束をその長手方向を横断するように切断し、それによって未焼結状態の層材料を形成するステップと、
（４）  前記層材料を基体の表面上に置くステップと、
（５）  前記層材料と前記基体を、前記ダイヤモンド又はＣＢＮ粒子、或いは前記ダイヤモンド又はＣＢＮ粒子の前駆物質が結晶学的に安定になる上昇させた温度及び圧力条件下に供し、それによって前記ダイヤモンド粒子からＰＣＤを、又は前記ＣＢＮ粒子からＰＣＢＮを生成するステップと
を含む、工具部品の製造方法。
【請求項２】
前記繊維の束は、前記層材料を形成するように切断される前に押出される、請求項１に記載の方法。
【請求項３】
前記芯が、ダイヤモンド又は立方晶窒化硼素粒子と適当な溶媒／触媒との混合物であって、有機結合剤によって凝集形態に結合された粒状の混合物を含む、請求項１又は２に記載の方法。
【請求項４】
前記被覆が、有機結合剤により凝集形態に結合されている、請求項１〜３のいずれか１項に記載の方法。
【請求項５】
前記炭化物粒子が、炭化タングステン粒子、炭化タンタル粒子、又は炭化モリブデン粒子である、請求項１〜４のいずれか１項に記載の方法。
【請求項６】
前記基体が、焼結炭化物基体である、請求項１〜５のいずれか１項に記載の方法。
【請求項７】
前記被覆が一つ以上の層を含む、請求項１〜６のいずれか１項に記載の方法。
【請求項８】
前記被覆が二つ以上の層を含み、各層が隣接する層とは物理的及び／又は化学的性質が異なっている、請求項７項に記載の方法。
【請求項９】
一つの層が、隣接する（単数又は複数の）層よりも粗い又は細かい炭化物粒子を有しており、或いは一つの層が、隣接する（単数又は複数の）層中の金属結合剤とは異なった金属結合剤を含んでいる、請求項８に記載の方法。
【請求項１０】
前記基体を有する工具部品が、その表面に結合された前記層材料から形成された作用部分を有している、請求項１〜９のいずれか１項に記載の方法。
【請求項１１】
前記作用部分が複合体材料を含み、該複合体材料は、焼結炭化物の蜂の巣状構造体と、前記蜂の巣状構造体の気孔内にあって、前記蜂の巣状構造体に結合した研磨材成形材料とを本質的に含んでいる、請求項１０に記載の方法。
【請求項１２】
前記蜂の巣状構造体の気孔が、整列されており、又は無作為的に配置されている、請求項１１に記載の方法。
【請求項１３】
工具部品を製造する方法において、
（１）  複数の繊維を提供するステップであって、各繊維が、炭化物粒子及び粒状結合剤金属の混合物を含む芯と、ダイヤモンド又は立方晶窒化硼素（ＣＢＮ）粒子の集合体、或いはダイヤモンド又はＣＢＮ粒子の前駆物質の集合体を含む被覆とを有している、複数の繊維を提供するステップと、
（２）  前記繊維の束を形成するステップと、
（３）  前記束をその長手方向を横断するように切断し、それによって未焼結状態の層材料を形成するステップと、
（４）  前記層材料を基体の表面上に置くステップと、
（５）  前記層材料と前記基体を、前記ダイヤモンド又はＣＢＮ粒子、或いは前記ダイヤモンド又はＣＢＮ粒子の前駆物質が結晶学的に安定になる上昇させた温度及び圧力条件下に供し、それによって前記ダイヤモンド粒子からＰＣＤを、又は前記ＣＢＮ粒子からＰＣＢＮを生成するステップと
を含む、工具部品の製造方法。
【請求項１４】
前記繊維の芯が第二相をさらに含む、請求項１に記載の方法。
【請求項１５】
前記繊維の被覆が第二相をさらに含む、請求項１３に記載の方法。
【発明の詳細な説明】
【技術分野】
【０００１】
本発明は、工具部品を製造する方法に関する。
【背景技術】
【０００２】
ＰＣＤとしても知られているダイヤモンド成形体、及びＰＣＢＮとしても知られている窒化硼素成形体(compact)を用いた工具部品は、穿孔、粉砕、切削、及び他のそのような研磨用途に広く用いられている。工具部品は、一般に支持体、一般に焼結炭化物(cemented carbide)支持体に結合されたＰＣＤ又はＰＣＢＮ層を有する。ＰＣＤ又はＰＣＢＮ層は、鋭い切削エッジ又は先端、或は切削又は研磨表面を与える。
【０００３】
米国特許第６，０６３，５０２号明細書には、工具部品の研磨層を製造するのに有用な材料が記載されている。その材料は、焼結炭化物材料、ＰＣＤ、ＰＣＢＮ、及びそれらの混合物からなる群から選択された硬質材料からなる第一構造体相、及び前記第一構造体相を形成するのに用いた材料とは異なった材料からなる第二構造体相を有し、前記第二構造体相は、第一構造体相の少なくとも一部分と接触している。この材料は、その材料の作用表面を横切って配置された反復した構造体ユニットを含み、各ユニットは、第一及び第二構造体相の配列した微細構造を有する。使用する場合、この材料を基体の表面に適用し、次にその基体に結合する。
【０００４】
前記米国特許には、材料を製造する種々の方法が記載されている。一つのそのような方法は、第一構造体相の芯及び第二構造体相の被覆を有する複数の繊維を製造し、それらの繊維を共通の軸に平行に配列し、次にそれを棒へ押出すことを含んでいる。押出した棒を工具部品に望ましい幾何学的形態へ切断するか、又は薄く切って、基体の上に配置するための切削表面を形成することができる。
【発明の開示】
【課題を解決するための手段】
【０００５】
本発明によれば、工具部品を製造する方法は、
（１）  複数の繊維を与え、夫々の繊維が、超硬研磨材粒子又はその超硬研磨材粒子の前駆物質の集合体、及び場合により第二相を含む芯、及び炭化物粒子と粒状結合剤金属との混合物を含んでなる被覆を有し、
（２）  前記繊維の束を形成し、
（３）  前記束をその長手方向を横断するようにして切断して層を形成し、
（４）  前記層を基体の表面上に置き、そして
（５）  前記層と基体を、超硬研磨材粒子が結晶学的に安定になる上昇させた温度及び圧力条件にかける、
諸工程を含む。
【０００６】
芯と被覆の組成は、上に記載した方法では交換してもよい。そのような方法は、本発明の別の態様を形成する。
【発明を実施するための形態】
【０００７】
本発明の工具部品を製造する方法に従って、夫々被覆された芯を有する繊維である複数の繊維を与える。簡単にするため、本発明を、超硬粒子又は前記超硬研磨材粒子の前駆物質の集合体を含んでなる芯と、炭化物粒子及び粒状結合剤金属からなる被覆に関連して記述する。芯及び被覆の部材は交換してもよいことは理解されるべきである。
【０００８】
繊維の束を形成し、次にそれをその長手方向を横断するように切断して層を形成する。次にその層を基体の表面に適用し、然る後、その層及び基体を、超硬研磨材粒子が結晶学的に安定になる上昇させた温度及び圧力条件にかける。
【０００９】
製造されたその製品は、基体と、その表面に結合した層から形成された作用部分(working portion)を含んでなる工具部品である。作用部分は、焼結炭化物の蜂の巣状構造体と、その蜂の巣状構造体の気孔内にあって、その蜂の巣状構造体に結合された研磨材成形材料を本質的に含んでなる複合体物質を含んでなる。蜂の巣状構造体の気孔は配列されていても、無作為的でもよい。
【００１０】
超硬研磨材粒子は、一般にダイヤモンド又は立方晶系窒化硼素である。従って、蜂の巣状構造体の気孔中に生成した研磨材成形体は、ＰＣＤ又はＰＣＢＮであるのが好ましい。ＰＣＤ又はＰＣＢＮは、典型的には、超硬研磨材粒子のための溶媒／触媒になる第二相を含むのが好ましい。
【００１１】
繊維の芯及び被覆の粒状成分は、有機結合剤のような結合剤を用いた結合形態になっているのが好ましい。特に適した結合剤の例は、メチルセルロースである。一般に、この結合剤は、基体及び層を上昇させた温度及び圧力条件にかける前に、加熱することにより除去される。
【００１２】
被覆の炭化物粒子は、炭化タングステン粒子、炭化タンタル、又は炭化モリブデン粒子であるのが典型的である。金属結合剤は、鉄、ニッケル、コバルト、又はそれら金属の一種類以上を含有する合金のように、当分野で知られているどのような金属結合剤でもよい。
【００１３】
被覆は、一つ以上の層を含んでいてもよい。被覆が二つ以上の層を含む場合、各層は隣接する一方又は両方の層とは物理的及び／又は化学的性質が異なっている。例えば、被覆の特定の層が、隣り合った一方又は両方の層よりも粗いか又は細かい炭化物粒子を含んでいてもよい。別法として、又は付加的に、特定の層は、それが隣接する一方又は両方の層中の金属結合剤とは異なった金属結合剤を含んでいてもよい。
【００１４】
基体の表面に適用される層は、未焼結状態になっている。そのようなものとして、それは可撓性を持ち、平ら又は変形した、例えば、曲がった表面である表面に適用することができる。層は、それを結合すべき基体に対し補足的な形に成形することができる。
【００１５】
基体は、焼結炭化物基体であるのが典型的である。
【００１６】
次に、本発明の一つの態様を、図面に関連して記述する。先ず図１に関し、そこには芯１０及び被覆１２を有する繊維が示されている。芯１０は、粒状形の、ダイヤモンド粒子とダイヤモンド溶媒／触媒との混合物で、、有機結合剤によって凝集した形態に結合されたものを含んでなる。被覆１２は、粒状で、この場合も有機結合剤によって凝集した形態に結合された炭化物粒子と金属結合剤との混合物を含んでなる。
【００１７】
図１の繊維を、ノズル１４（図２参照）を通して押出すことにより断面を減少させる。ノズル１４を通って押出された複数の繊維１６は、束１８を形成する。次に束１８を、図４に示したように、更にノズル１４を通って押出す。押出された生成物は、図５に示したように、互いにプレスされた繊維１６を含む棒２０になる。次にこの棒２０を、点線２２で示したように、その長手方向に対し横断する方向に切断する。切断した片、即ち、層２４を取り出す。従って、層２４は可撓性を持ち、図６の断面図で示したように、基体２８の曲がった表面２６の上に置くことができる。
【００１８】
図６の未焼成状態の生成物を、慣用的高温／高圧装置の反応領域中へ挿入するため、適当なカプセルの中に入れる。先ず、カプセルを加熱して結合剤を放出させることにより有機結合剤を除去する。次にカプセルを反応領域へ入れ、カプセルの内容物をダイヤモンド合成条件にかける。適用される圧力は４〜８ＧＰａの程度であり、温度は１３００℃〜１７００℃の程度であるのが典型的である。これは、芯１０の材料からＰＣＤを生じ、被覆１２の材料から焼結炭化物を生成する効果を有する。ＰＣＤは、焼結炭化物に結合される。層２４は、基体２８の表面２６に結合され、工具部品の作用部分を形成する。作用部分は、図６に示したものと同様に、焼結炭化物の蜂の巣状構造体と、その蜂の巣状構造体の気孔内のＰＣＤを有する。
【００１９】
この態様では与えられていないが、もし望むならば、層２４と、基体２８の表面２６との間に中間層を与えてもよい。そのような中間層は、層２４と基体表面２６との間の界面の応力に対処する中間的性質を与えるように選択される。
【図面の簡単な説明】
【００２０】
【図１】図１は、本発明の一つの態様の一つの工程段階を模式的に例示する図である。
【図２】図２は、本発明の一つの態様の一つの工程段階を模式的に例示する図である。
【図３】図３は、本発明の一つの態様の一つの工程段階を模式的に例示する図である。
【図４】図４は、本発明の一つの態様の一つの工程段階を模式的に例示する図である。
【図５】図５は、本発明の一つの態様の一つの工程段階を模式的に例示する図である。
【図６】図６は、本発明の一つの態様の一つの工程段階を模式的に例示する図である。
【図１】
0004434742.tif 000002
【図２】
0004434742.tif 000003
【図３】
0004434742.tif 000004
【図４】
0004434742.tif 000005
【図５】
0004434742.tif 000006
【図６】
0004434742.tif 000007